(57)【要約】【目的】めっき後の合金化熱処理温度を低下させて原板の機械的特性の低下を防ぐことにより、高強度でしかも加工性に優れた合金化溶融亜鉛めっき鋼板を製造する。【構成】Ｃ：０．０４〜０．２５質量％，Ｓｉ：０．２〜２．０質量％，Ｍｎ：０．５〜３．０質量％を含む鋼板に、付着量３〜１５ｇ／ｍ２のＦｅ系めっき層を形成した後、ガス還元焼鈍し、４２０℃以上４９０℃未満の溶融亜鉛めっき浴に浸漬して溶融亜鉛めっきを施し、再加熱なしに、又は溶融めっき後に５３０℃未満の合金化熱処理を施して鋼板表面に合金化溶融亜鉛めっき層を形成する。【効果】溶融亜鉛めっきの前にＦｅ系のめっき層を形成することにより、Ｍｎ，Ｓｉの影響をなくして、合金化のための再加熱をなくし、或いは加熱温度を低くすることができるので、原板の強度および伸びの低下を抑えることができる。【選択図】        なし【特許請求の範囲】
【請求項１】
Ｃ：０．０４〜０．２５質量％，Ｓｉ：０．２〜２．０質量％，Ｍｎ：０．５〜３．０質量％を含み、残部が実質的にＦｅの組成をもつ鋼板に、付着量３〜１５ｇ／ｍ２のＦｅ系めっき層を形成した後、ガス還元焼鈍し、４２０℃以上４９０℃未満の溶融亜鉛めっき浴に浸漬して溶融亜鉛めっきを施し、再加熱なしに、又は溶融めっき後に５３０℃未満に加熱して合金化処理を行い、鋼板表面に合金化溶融亜鉛めっき層を形成することを特徴とする加工性に優れた高強度合金化溶融亜鉛めっき鋼板の製造方法。
【請求項２】
鋼板が、さらにＴｉ：０．０４〜０．２質量％，Ｎｂ：０．００３〜０．２質量％の少なくとも１種又は２種を含むものである請求項１に記載の加工性に優れた高強度合金化溶融亜鉛めっき鋼板の製造方法。
【請求項３】
鋼板が、さらにＢ：０．０１質量％以下，Ｍｏ：１．０質量％以下，Ｃｒ：１．０質量％以下，Ｖ：０．５質量％以下，Ｎｉ：２．０質量％以下，Ｃｏ：１．０質量％以下の少なくとも１種又は２種以上を含むものである請求項１又は２に記載の加工性に優れた高強度合金化溶融亜鉛めっき鋼板の製造方法。
【請求項４】
鋼板が、Ｐ：０．０１５質量％以下，Ｓ：０．００５質量％以下に規制したものである請求項１〜３のいずれか１に記載の加工性に優れた高強度合金化溶融亜鉛めっき鋼板の製造方法。
【請求項５】
鋼板が、さらにＣｕ：０．０２〜０．１５質量％を、Ｃｕ／Ｓ≧５の範囲で含有したものである請求項４に記載の加工性に優れた高強度合金化溶融亜鉛めっき鋼板の製造方法。
【請求項６】
Ｆｅ系めっきを施した鋼板を、７００〜９００℃で焼鈍した後、２〜２００℃／秒の平均冷却速度で３５０〜４９０℃まで冷却し、その温度域に１〜２０分保持した後、溶融亜鉛めっきを施し、直ちに、又は４３０℃以上５３０℃未満の温度に２秒〜２分保持後、５℃／秒以上の冷却速度で２５０℃以下に冷却して、鋼中の残留オーステナイト量を３体積％以上にする請求項１〜５のいずれか１に記載の加工性に優れた高強度合金化溶融亜鉛めっき鋼板の製造方法。
【発明の詳細な説明】
【０００１】
【産業上の利用分野】
本発明は、自動車，建築，電気機器等の部材として有用な高強度鋼板、特に加工性に優れた高強度の合金化溶融亜鉛めっき鋼板の製造方法に関する。
【０００２】
【従来の技術】
合金化溶融亜鉛めっき鋼板は、耐食性，塗装性，塗装後密着性，溶接性に優れていることから、自動車用車体，家電製品を始めとする種々の分野で防錆鋼板として汎用されている。このような用途では、通常プレス成形により必要形状に加工して使用されることから，耐食性に加えて加工性に優れていることも重要である。
合金化溶融亜鉛めっき鋼板は、溶融亜鉛めっきした後、加熱合金化処理することにより製造されている。加熱合金化処理には、一般にバーナ加熱方式，高周波誘導加熱方式，両者を併用する加熱方式等を採用した合金化処理炉が使用されている。
【０００３】
特に、自動車車体を軽量化するため多用されるようになってきた合金化溶融亜鉛めっき高強度鋼板では、延性の小さな高張力鋼をめっき原板に使用していることから、プレス成形性に及ぼすめっき層表面の摺動性の影響が大きく、多量のζ相が残存するとめっき層の剥離だけでなく、板破断が発生し、プレス成形ができなくなることがある。
そこで、本発明者等は、特開２００１−２７９４０９号公報で、合金化熱処理時にζ相を残存させず、しかもΓ相の成長を抑制して加工性に優れた合金化溶融亜鉛めっき鋼板を得るために、めっき原板の表面に実質的にＦｅからなる層を形成した後、溶融亜鉛めっきを施し、その後合金化熱処理することにより、δ１相，Γ１相及び層厚１μｍ以下のΓ相からなるめっき層を有する合金化溶融亜鉛めっき高強度鋼板を製造する方法を提案した。
【０００４】
【発明が解決しようとする課題】
しかしながら、上記の製造方法でζ相の生成・残存を防ぐためには、合金化熱処理を５３０℃以上の高い温度で行う必要があった。
ところで、自動車用車体，家電製品等に使用されるめっき鋼板には、加工性の他に強度も要求される。特に、近年、自動車の燃費節減の動向から、自動車ボディの軽量化が図られている。そして材料面では、肉薄化しても強度が確保できるように高強度化が進められている。一般に、低炭素鋼では、高強度化に有効な元素であるＳｉやＭｎが添加されている。そして亜鉛めっき用の原板にも多量のＳｉ，Ｍｎを含有させて高強度化を図っている。
多量のＳｉ、Ｍｎを含有させた鋼板に溶融亜鉛めっきした後、高温で合金加熱処理を施すと鋼板中にパーライトや炭化物を形成するために、鋼板自身の強度及び伸びは著しく低下する。
【０００５】
【発明が解決しようとする課題】
本発明は、このような問題を解消すべく案出されたものであり、溶融亜鉛めっきを施す前のめっき原板の表面にプレＦｅめっき層を形成し、めっき後の合金化熱処理を省略するか、行うにしてもその処理温度を低下させて原板の機械的特性の低下を防ぐことにより、高強度でしかも加工性に優れた合金化溶融亜鉛めっき鋼板を製造する方法を提供することを目的とする。
【０００６】
【課題を解決するための手段】
本発明の加工性に優れた高強度合金化溶融亜鉛めっき鋼板の製造方法は、その目的を達成するため、Ｃ：０．０４〜０．２５質量％，Ｓｉ：０．２〜２．０質量％，Ｍｎ：０．５〜３．０質量％を含み、残部が実質的にＦｅの組成をもつ鋼板に、付着量３〜１５ｇ／ｍ２のＦｅ系めっき層を形成した後、ガス還元焼鈍し、４２０℃以上４９０℃未満の溶融亜鉛めっき浴に浸漬して溶融亜鉛めっきを施し、再加熱なしに、又は溶融めっき後に５３０℃未満に加熱して合金化処理を行い、鋼板表面に合金化溶融亜鉛めっき層を形成したことを特徴とする。
【０００７】
鋼板としては、鋼中にさらにＴｉ：０．０４〜０．２質量％，Ｎｂ：０．００３〜０．２質量％の少なくとも１種又は２種、或いはＢ：０．０１質量％以下，Ｍｏ：１．０質量％以下，Ｃｒ：１．０質量％以下，Ｖ：０．５質量％以下，Ｎｉ：２．０質量％以下，Ｃｏ：１．０質量％以下の少なくとも１種又は２種以上を含むものでも良い。
さらに、前記鋼板は、Ｐ：０．０１５質量％以下，Ｓ：０．００５質量％以下に規制したものが好ましい。
さらにまた、上記鋼板は、０．０２〜０．１５質量％のＣｕをＣｕ／Ｓ≧５の範囲で含有したものでも良い。
製造条件としては、Ｆｅ系めっきを施した鋼板を、７００〜９００℃で焼鈍した後、２〜２００℃／秒の平均冷却速度で３５０〜４９０℃まで冷却し、その温度域に１〜２０分保持した後、溶融亜鉛めっきを施し、直ちに、又は４３０℃以上５３０℃未満の温度に２秒〜２分保持後、５℃／秒以上の冷却速度で２５０℃以下に冷却して、鋼中の残留オーステナイト量を３体積％以上にすることが好ましい。
【０００８】
【作用】
本発明者等は、先に特開２００１−２７９４０９号で提案した加工性に優れた合金化溶融亜鉛めっき高張力鋼板の製造方法では、溶融亜鉛めっき後の合金化熱処理として高い温度を必要とするため、その熱処理時に、鋼中にパーライトや炭化物が生成し、鋼板の強度及び延性が低下することを確認した。
そこで、さらに検討を重ねる過程で、溶融Ｚｎめっきを施す前のプレめっきとしてＦｅ系のめっき層を形成しておくと、溶融亜鉛めっき後、合金化が容易に行えるので、合金化処理温度を低く、あるいは溶融亜鉛めっき時に合金化が行えて、鋼材自身の機械的特性、特に延性の低下を抑えることができることを見出したものである。
【０００９】
そして、合金化処理温度を下げることができた理由を次の様に推測した。
鋼中のＭｎ，Ｓｉ濃度が高い場合、通常はＭｎ，Ｓｉがバリアとなり、ＦｅとＺｎの相互拡散を抑制するため、合金加熱処理温度を高くしないと合金化が行われない。これに対して、Ｆｅプレめっき層を形成しておくと、表層に合金化を抑制するＭｎやＳｉが存在しない層が存在することとなり、合金化温度が低くても合金化処理が可能となる。
【００１０】
【実施の態様】
本発明で使用されるめっき原板としては、Ｃ：０．０４〜０．２５質量％，Ｓｉ：０．２〜２．０質量％，Ｍｎ：０．５〜３．０質量％を含み、さらに必要に応じてＴｉ：０．０４〜０．２質量％，Ｎｂ：０．００３〜０．２質量％の少なくとも１種又は２種、或いはＢ：０．０１質量％以下，Ｍｏ：１．０質量％以下，Ｃｒ：１．０質量％以下，Ｖ：０．５質量％以下，Ｎｉ：２．０質量％以下，Ｃｏ：１．０質量％以下の少なくとも１種又は２種以上を含み、さらに必要に応じてＰ：０．０１５質量％以下，Ｓ：０．００５質量％以下に規制したものが使用される。
さらに必要に応じてＣｕ：０．０２〜０．１５質量％をＣｕ／Ｓ≧５の範囲で含むものでもよい。
以下にその詳細を説明する。なお、「％」表示は、特に示さない限り「質量％」を意味する。
【００１１】
Ｃ：０．０４〜０．２５％
Ｃは高強度化に有効である。０．０４％未満ではその効果が得られない。またＣは溶接性に大きな影響を与える元素でもあり、０．２５％を超えると、鋼板のスポット溶接性が著しく低下する。
Ｓｉ：０．２〜２．０％
Ｓｉは高強度化に有効な他、セメンタイトの析出を抑制する作用を有しており、鋼中のパーライト等の生成を抑える効果がある元素である。０．２％未満ではその効果が発揮されない。また、２．０％を超える濃度にした場合、その効果が飽和するとともに、焼鈍時におけるＳｉの拡散現象が著しくなってＦｅ−Ｂめっきを施しても表層にＳｉ酸化膜層が形成してしまい、めっき密着性が低下する。
【００１２】
Ｍｎ：０．５〜３．０％
Ｍｎは焼入れ性を向上させ、高強度化に有効な元素である。０．５％未満ではその効果が発揮されない。また、３．０％を超える濃度では、多量のマルテンサイト組織となり、伸びを著しく低下させる。
Ｔｉ：０．００３〜０．２％
Ｎｂ：０．００３〜０．２％
Ｔｉ，Ｎｂは組織を微細化し、高強度化に有効である他、鋼板の穴拡げ性を向上させる作用を有している。Ｔｉ，Ｎｂいずれの場合も、０．００３％未満ではその効果がされない。また、０．２％を超えると効果が飽和し、製造上のコストが高くなるだけである。
【００１３】
Ｂ：０．０１％以下
Ｍｏ：１．０％以下
Ｃｒ：１．０％以下
Ｖ：０．５％以下
Ｎｉ：２．０％以下
Ｃｏ：１．０％以下
これらは、焼入れ性を向上させて高強度化するのに有効な元素である。しかし、Ｂ：０．０１％，Ｍｏ：１．０％，Ｃｒ：１．０％，Ｖ：０．５％，Ｎｉ：２．０％，Ｃｏ：１．０％を超えて添加してもかえって延性の低下が大きくなり、製造上のコストが高くなるだけである。
【００１４】
Ｐ：０．０１５％以下
Ｓ：０．００５％以下
Ｐ，Ｓは鋼板の溶接性に有害な元素であるから、Ｐは０．０１５％以下に、Ｓは０．００５％以下にすることが好ましい。
Ｃｕ：０．０２〜０．１５％，Ｃｕ／Ｓ≧５
Ｃｕは、鋼中の固溶ＳをＣｕＳの形で固定するため、スポット溶接性や耐食性を向上させる作用を有している。十分な効果を得るためには０．０２％以上でＣｕ／Ｓ≧５とする必要がある。しかし、０．１５％を超えて添加してもその効果は飽和し、製造上のコストが高くなるだけである。
【００１５】
Ｆｅ系のプレめっきは付着量３〜１５ｇ／ｍ２の範囲で形成しておく。メッキ付着量が３ｇ／ｍ２に満たないとＦｅ系プレめっき層中だけで十分に合金化が進行しないため、Ｍｎ，Ｓｉが存在する鋼中からの拡散が必要となり、５３０℃未満での合金加熱処理ができなくなる。逆に１５ｇ／ｍ２を超えると、Ｆｅ系めっき層を多くしても合金化に使用されないＦｅめっき層が生じ、製造上のコスト上昇になるだけである。５ｇ／ｍ２以上のＦｅ系めっきにより合金化なしでも合金層の形成が可能である。
【００１６】
Ｆｅ系プレめっき層としては、純Ｆｅの他に、Ｆｅ−Ｂ，Ｆｅ−Ｃ，Ｆｅ−Ｐ，Ｆｅ−Ｎ，Ｆｅ−Ｏ等のめっき層が使用できる。Ｆｅ系プレめっき層に含まれる微量のＢ，Ｃ，Ｐ，Ｎ，Ｏは、Ｓｉ，Ｍｎの濃化を抑制する作用を呈する。
Ｆｅ系プレめっき層は、電気めっき法で形成されるが、片面当り３〜１５ｇ／ｍ２の付着量が得られる限り電気めっき液の種類，浴組成，めっき条件等に特段の制約が加わるものではない。Ｆｅ系プレめっきは、電気めっきラインで実施できるが、溶融めっきラインのガス還元焼鈍炉の前に電気めっき設備を付設してＦｅ系プレめっき及び溶融亜鉛めっきを連続化することが生産性，コスト的に有利である。
【００１７】
溶融亜鉛めっき前のプレめっき鋼板の焼鈍条件によっても、合金化溶融亜鉛めっき鋼板の機械的特性は変化する。より高延性で高強度を得るための焼鈍条件について以下に説明する。
焼鈍の温度は７００〜９００℃の範囲にすることが好ましい。７００℃未満では、再結晶が十分に行われず、初期オーステナイト量が少なくなって、最終的に残留するオーステナイト量が３体積％未満になってしまう。９００℃を超えると鋼中の炭素が均一に分散し、オーステナイト中の炭素が濃化し難いことから、マルテンサイト変態が生じ、残留オーステナイトが３％未満になってしまう。
焼鈍の雰囲気は還元雰囲気とする。ガス還元雰囲気とすることが好ましい。
ガス還元雰囲気であると、プレめっきされたＦｅ−Ｂが部分的に酸化されていても、ガス還元されて活性な表面状態になり、その後の溶融亜鉛めっきの際めっき層が付着しやすくなる。さらにその後の合金化反応速度も大きくなる。
【００１８】
次に均熱後の平均冷却速度は２〜２００℃／秒とすることが好ましい。平均冷却速度が２℃／秒に満たないと、パーライト変態が生じ強度−延性のバランスを劣化させる。逆に２００℃／秒を超える平均冷却速度では、鋼板の幅方向，長手方向でのズレが大きくなり、均一な組織を得ることができなくなる。
また、冷却の終点温度は３５０〜４９０℃の範囲にすることが好ましい。冷却の終点が４９０℃を超える場合、その温度で保持し続けてもベイナイト変態が進行しないため、３体積％以上のオーステナイトが残留できなくなる。３５０℃未満では、マルテンサイトが大量に生成するため、強度は向上するものの伸びが著しく低下し、成形性等が悪くなる。また３体積％以上の残留オーステナイトが得られなくなる。
【００１９】
保持時間については、短すぎるとベイナイトの生成が不十分で３体積％以上の残留オーステナイトが得られず、マルテンサイト量が多い組織となる。逆に長すぎるとセメンタイトが生成して残留オーステナイト量が少なくなる。このようなことから、保持時間は１〜２０分の範囲が好ましい。
このような製法により、鋼中の残留オーステナイト量を３体積％以上にすることができ、残留オーステナイトのＴＲＩＰ効果による高延性型の高強度合金化溶融亜鉛めっき鋼板とすることが可能となる。
【００２０】
ガス還元焼鈍しためっき原板は、溶融亜鉛めっき浴に導入される。
溶融Ｚｎめっき浴としては、浴温を４２０以上４９０℃未満に設定したものを使用する。４２０℃はめっき浴の凝固点であり、また４９０℃以上になると、めっき浴を入れている槽が激しく浸食され、頻繁な交換が必要となるなど、経済的に不利である。
溶融亜鉛めっき浴から引き上げられためっき原板に付着している溶融めっき金属の片面当りめっき付着量をガスワイピングで調整することが好ましい。めっき付着量が多すぎると合金化反応の進行が遅くなって効率的でないので、ガスワイピングでめっき付着量を９０ｇ／ｍ２以下にすることが好ましい。なお、めっき付着量の調整に採用されるガスワイピング法では絞れる下限が３０ｇ／ｍ２である。
【００２１】
ガスワイピング後、鋼板を４３０℃以上５３０℃未満の温度に２〜１２０秒加熱することにより合金化反応を進行させる。加熱温度が４３０℃未満だったり２秒に満たないと合金化が不十分でη−Ｚｎ層が残存することになる。５３０℃以上では、鋼中にパーライトが生成し、残留オーステナイト量が少なくなり、延性の低下につながる。また合金化温度が５３０℃未満であっても、その温度が高いほど残留オーステナイト量は少なくなる傾向であることから、合金化温度は４９０℃未満にすることが好ましい。１２０秒までには合金化は十分に行われ、それ以上の加熱は無意味である。また、Ｆｅ系めっきの付着量が多い場合には、めっき後の加熱なしでも合金層が可能である。
４３０℃以上５３０℃未満×２〜１２０秒の加熱条件が満足される限り、加熱方式は特に制約されるものではなく、バーナー加熱方式，高周波誘導加熱方式，両者を併用した加熱方式等を採用した合金化処理炉が使用される。
合金化処理された鋼板は、板温が２５０℃に到達するまで鋼板を５℃／秒以上の冷却速度で冷却する。
【００２２】
【実施例】
実施例１：
表１に示した組成をもつ低炭素鋼を溶製し、熱延，酸洗，冷延工程を経て板厚１．０ｍｍ，板幅１０００ｍｍの冷延鋼板を製造した。この冷延鋼板の表面に、次の表２に示すめっき条件で、Ｂ含有量２０ｐｐｍのＦｅ−Ｂプレめっき層を電気めっき法により形成した。
【００２３】
2004285385.tif 000002
【００２４】
2004285385.tif 000003
【００２５】
次いで表３に示す条件で焼鈍と溶融亜鉛めっきを施した。亜鉛付着量は４５ｇ／ｍ２に統一し、（４５０〜５５０℃）×２０秒の合金化熱処理を施した。
得られた合金化溶融亜鉛めっき鋼板について、残留オーステナイト量を測定するとともに、引張試験とスポット溶接性の評価試験を行った。
残留オーステナイト量は、鋼板を板厚中心面まで研磨し、回折Ｘ線強度測定によって求めた。
めっき層の合金化状態は、断面観察によりめっき層中にη−Ｚｎ層がない場合を○とし、η−Ｚｎ層が認められたものを×と判定した。
引張試験は、圧延方向に垂直にＪＩＳ−５号試験片を採取し、引張試験した。
スポット溶接性については、供試鋼板を２枚重ねしてダイレクト法でスポット溶接して引張せん断試験試験片を作製し、引張せん断試験を行って、その破断形態によりスポット溶接性の良否を評価した。評価は、健全な破断形態であるボタン破断（母材破断）を○（合格），ナゲット内破断を×（不合格）とした。
なお、スポット溶接条件は、電極；ドームラジアス型，φ６ｍｍ（先端径）、加圧力；３．４ｋＮ、通電時間；１０サイクル、溶接電流値；〔散りが発生する最小電流値＋０．５ｋＡ〕、とした。
その評価結果を表４に示す。
【００２６】
2004285385.tif 000004
【００２７】
2004285385.tif 000005
【００２８】
表４に示す結果から、合金化温度を５３０℃以上にすると、残留オーステナイト量が少なくなって、延性が低下している。
合金化温度が５３０℃未満であっても、その温度がより低いほど残留オーステナイト量は多くなっており、それに伴って延性も向上し、引張強度と伸びのバランスがよい合金化溶融亜鉛めっき鋼板が得られている。
【００２９】
実施例２：
表５に示した組成をもつ低炭素鋼を素材として、実施例１と全く同じ方法により、Ｂ含有量２０ｐｐｍのＦｅ−Ｂプレめっき層を、Ｆｅ−Ｂ付着量５．５ｇ／ｍ２で形成した溶融亜鉛めっき原板を用意した。
このプレめっき鋼板に、表６に示す条件の熱処理と溶融亜鉛めっき、並びに合金化熱処理を施した。
得られた合金化溶融亜鉛めっき鋼板について、実施例１と全く同じ手法で、残留オーステナイト量，引張強度，スポット溶接性を評価した。
その評価結果を表７に示す。
【００３０】
2004285385.tif 000006
【００３１】
2004285385.tif 000007
【００３２】
2004285385.tif 000008
【００３３】
表７に示す結果から、請求項の記載で特定した合金組成を有する鋼種ａ〜ｌを用いた試験Ｎｏ．１１〜２２では、合金化熱処理後の合金化状態はいずれも良好で、いずれも３体積％以上の残留オーステナイトを有し、引張強度と伸びのバランスがよい合金化溶融亜鉛めっき鋼板が得られている。
これに対して、Ｃ含有量の少ない鋼種ｍを使用した試験Ｎｏ．２３では、所望の引張強度が得られない。逆にＣ含有量が多い鋼種ｎを使用した試験Ｎｏ．２４では、スポット溶接性が劣っている。Ｓｉ含有量が少ない鋼種ｏを使用した試験Ｎｏ．２５では、残留オーステナイト量が少なくなって、延性が低下している。逆にＳｉ含有量が多い鋼種ｐを使用した試験Ｎｏ．２６では、表層にＳｉの酸化物が形成され合金化状態が悪くなっている。Ｍｎ含有量が少ない鋼種ｑを使用した試験Ｎｏ．２７では、所望の引張強度が得られない。逆にＭｎ含有量が多い鋼種ｒを用いた試験Ｎｏ．２８では、多量のマルテンサイトが形成されて引張強度は上昇しているが、伸びが著しく低下している。
【００３４】
実施例３：
表１に示した鋼種ａの組成をもつ低炭素鋼を素材として、実施例１と全く同じ方法により、Ｂ含有量２０ｐｐｍのＦｅ−Ｂプレめっき層を、表８に示すようにＦｅ−Ｂ付着量を種々変えて形成した溶融亜鉛めっき原板を用意した。
このプレめっき鋼板に、表８に示すような熱処理条件と溶融亜鉛めっき条件、並びに合金化熱処理条件を施した。
得られた合金化溶融亜鉛めっき鋼板について、実施例１と全く同じ手法で、残留オーステナイト量，引張強度，スポット溶接性を評価した。
その評価結果を表９に示す。
【００３５】
2004285385.tif 000009
【００３６】
2004285385.tif 000010
【００３７】
表９に示す結果からわかるように、プレめっきとして施したＦｅ−Ｂ層の付着量が少ない試験Ｎｏ．３８では、合金化が不十分であった。
所定付着量のＦｅ−Ｂ層を形成したものにあっても、プレめっき後の焼鈍処理条件をより適切なものとすれば、残留オーステナイト量が多くなって、引張強度と伸びのバランスが良いめっき鋼板が得られている。すなわち７００〜９００℃で焼鈍した後、３５０〜４９０℃まで冷却・保持した後に溶融めっきとそれに続く合金化処理を施したものは、上記焼鈍条件を外れたものよりも確実に残留オーステナイト量が多いものが得やすくなっている。引張強度と伸びのバランスが良い高強度合金化溶融亜鉛めっき鋼板が得られる。
【００３８】
【発明の効果】
以上に説明したように、本発明においては、Ｍｎ，Ｓｉを含有する鋼板に合金化溶融亜鉛めっきを施す際に、予めＦｅ系のプレめっきを施したものに溶融亜鉛めっきを施すと、めっき後の合金化熱処理を省略、または行うにしてもその温度を低下させることができる。この結果、めっき原板の機械的特性の低下を防ぐことができ、高強度でしかも加工性に優れた合金化溶融亜鉛めっき鋼板を製造することができた。